FR 3031519 A1 20160715 FR 1550291 A 20150114 1 COMPOSITION A BASE DE TERPOLYMERE ELECTROACTIF DOMAINE DE L'INVENTION La présente invention concerne une composition obtenue par mélange d'un terpolymère fluoré électroactif et d'un polymère compatible avec le terpolymère fluoré électroactif et présentant une température de transition vitreuse inférieure à celle du terpolymère fluoré électroactif. L'invention concerne également le procédé de fabrication de cette composition. ARRIERE-PLAN TECHNIQUE Les polymères fluorés représentent une classe de composés ayant des propriétés remarquables pour un grand nombre d'applications, depuis la peinture ou les revêtements spéciaux jusqu'aux joints d'étanchéité, en passant par l'optique, la microélectronique et la technologie membranaire. Parmi ces polymères fluorés, les copolymères sont particulièrement intéressants en raison de leur diversité, de leur morphologie, de leurs propriétés exceptionnelles et de leur versatilité. Les terpolymères fluorés électroactifs, généralement utilisés sous forme de films, de dépôts ou d'empilements, combinés à des électrodes, ont des propriétés électromécaniques remarquables. Ils possèdent une forte densité d'énergie électromécanique. Ainsi, lorsque des dispositifs comprenant de tels terpolymères sont soumis à un champ électrique, ils se déforment, ce qui permet la réalisation d'actionneurs. Le document US 6,787,238 décrit la préparation de terpolymères selon une méthode de polymérisation d'un mélange de trois monomères comprenant un monomère de fluorure de vinylidène (VDF), un monomère tel que le tétrafluoroéthylène (TFE) ou le trifluoroéthylène (TrFE) et un monomère tel que le tétrafluoroéthylène (TFE), le fluorure de vinyle, le perfluoro(éther vinylique de méthyle), le bromotrifluoroéthylène, le chlorofluoroéthylène, le chlorotrifluoroéthylène (CTFE) et l'hexafluoropropylène (HFP). 3 0 3 1 5 1 9 2 Le document US 6,355,479 décrit la préparation de terpolymères de fluorure de vinylidène, de trifluoroéthylène et d'un comonomère tel que le CTFE ou l'HFP, selon un procédé de copolymérisation contrôlée au moyen de composés boranes en présence d'oxygène. 5 Le document US 5,087,679 décrit la préparation d'un terpolymère diélectrique qui comprend du fluorure de vinylidène, du trifluoroéthylène et du chlorotrifluoroéthylène. Le document US 4,554,335 décrit un matériau polymère diélectrique composé de fluorure de vinylidène, de trifluorure d'éthylène, de chlorure de 10 trifluorure d'éthylène, et d'un autre monomère contenant du fluor. L'article High Electromechanical Responses in a Poly(vinylidene fluoride-trifluoroethylenechlorofluoroethylene) Terpolymer de Xia et al. publié dans Advanced Materials, 14:1574-1577 (2002) montre l'importance d'un troisième monomère pour influencer la microstructure du copolymère de 15 fluorure de vinylidène et de trifluoroéthylène. L'article Influencing dielectric properties of relaxor polymer system by blending vinylidene fluoride-trifluoroethylene-based terpolymer with a ferroelectric copolymer de Casar et al. dans Journal of Applied Physics 115:104101 (2014) décrit le mélange d'un terpolymère relaxeur P(VDF-TrFE- 20 CFE) et d'un polymère ferroélectrique P(VDF-TrFE). De même, l'article A polymer blend approach to tailor the ferroelectric reponses in P(VDF-TrFE) based copolymers, de Chen et al. dans Polymer 54:2373-2381 (2013) décrit également le mélange d'un terpolymère et d'un copolymère. 25 Le document WO 2011/008940 décrit le mélange d'un terpolymère et d'un autre polymère fluoré. Le document EP 0206926 décrit des mélanges de polymères ou copolymères fluorés. Enfin, le document WO 2014/170479 décrit des mélanges d'un terpolymère P(VDF-TrFE-CFE) ou P(VDF-TrFE-CTFE) avec un plastifiant de 30 type phtalate, et leur utilisation pour fabriquer des films et des actionneurs. Il est exposé que ces mélanges présentent une permittivité diélectrique améliorée. Ces mélanges présentent toutefois un mauvais profil écotoxicologique, le plastifiant phtalate utilisé étant toxique. Par ailleurs, les présents 35 inventeurs ont constaté que le plastifiant phtalate présente une tendance au relargage (ou suintement), ce qui représente un risque pour la santé, rend difficile le dépôt d'électrodes et peut entraîner une diminution importante des propriétés mécaniques des films obtenus. 3 0 3 1 5 1 9 3 Il existe donc un besoin de mettre au point une composition présentant de bonnes propriétés électromécaniques (notamment pour une utilisation dans des actionneurs), ayant un profil éco-toxicologique 5 satisfaisant et ne présentant pas de risque de relargage. RESUME DE L'INVENTION L'invention concerne en premier lieu une composition comprenant : - au moins un terpolymère fluoré électroactif, et 10 - au moins un deuxième polymère compatible avec le terpolymère fluoré électroactif, et présentant une température de transition vitreuse inférieure à celle du terpolymère fluoré électroactif. Selon un mode de réalisation, le deuxième polymère présente une température de transition vitreuse inférieure d'au moins 5°C, de préférence 15 d'au moins 10°C, ou d'au moins 15°C, ou d'au moins 20°C, à celle du terpolymère fluoré électroactif. Selon un mode de réalisation, la température de transition vitreuse du terpolymère fluoré électroactif vaut de -50°C à +10°C, de préférence de 40°C à -10°C ; et/ou la température de transition vitreuse du deuxième 20 polymère vaut de -100°C à -0°C, de préférence de -100°C à -40°C. Selon un mode de réalisation, le terpolymère fluoré électroactif est un terpolymère de fluorure de vinylidène, de trifluoroéthylène et d'un tiers monomère. Selon un mode de réalisation, le tiers monomère est le chlorofluoro- 25 1,1-éthylène ou le chlorotrifluoroéthylène. Selon un mode de réalisation, le deuxième polymère est un polyester, de préférence choisi parmi les polyadipates, les polyglutarates et les polysébaçates. Selon un mode de réalisation, le terpolymère fluoré électroactif et le 30 deuxième polymère sont présents dans un rapport massique de 50:50 à 99:1, de préférence de 70:30 à 95:5, de manière plus particulièrement préférée de 80:20 à 90:10. Selon un mode de réalisation, la composition comprend au moins un solvant, de préférence choisi parmi le tétrahydrofurane, la méthyl éthyl 35 cétone, le diméthylformamide, le diméthylacetamide, la tétraméthylurée, le diméthylsulfoxide, le triméthylphosphate, la N-méthyl-2-pyrrolidone, l'acétone, la méthyl isobutyl cétone, les éthers de glycol, les glycol éther esters, le N-butyl acétate, la cyclohexanone, l'alcool diacétone, la 3031519 4 diisobutylcétone, l'éthyl acéto acétate, le butyrolactone, l'isophorone, le triéthylphosphate, le carbitol acétate, le carbonate de propylène et le glycéryl triacétate. Selon un mode de réalisation : 5 - le terpolymère fluoré électroactif présente un poids moléculaire de 200 000 à 1 500 000, de préférence de 250 000 à 1 000 000, plus particulièrement de 300 000 à 700 000 ; et/ou - le deuxième polymère présente un poids moléculaire de 500 à 700 000, de préférence de 2 000 à 100 000, et plus 10 particulièrement de 5 000 à 20 000. Selon un mode de réalisation, la composition comprend également un copolymère fluoré, notamment ferroélectrique, de préférence choisi parmi les copolymères de fluorure de vinylidène et de trifluoroéthylène, de fluorure de vinylidène et de chlorotrifluoroéthylène, de fluorure de vinylidène et de tétra 15 fluoroéthylène, et de fluorure de vinylidène et d'hexafluoropropylène. L'invention concerne également un procédé de fabrication d'une composition telle que décrite ci-dessus, comprenant une étape de mélange du terpolymère fluoré électroactif avec le deuxième polymère. Selon un mode de réalisation, le mélange est effectué dans un 20 solvant, de préférence choisi parmi le tétrahydrofurane, la méthyl éthyl cétone, le diméthylformamide, le diméthylacetamide, la tétraméthylurée, le diméthylsulfoxide, le triméthylphosphate, la N-méthyl-2-pyrrolidone, l'acétone, la méthyl isobutyl cétone, les éthers de glycol, les glycol éther esters, le N-butyl acétate, la cyclohexanone, l'alcool diacétone, la 25 diisobutylcétone, l'éthyl acéto acétate, le butyrolactone, l'isophorone, le triéthylphosphate, le carbitol acétate, le carbonate de propylène et le glycéryl triacétate ; de préférence en dissolvant le terpolymère fluoré électroactif puis le deuxième polymère dans le solvant. L'invention concerne également un dispositif comprenant un substrat, 30 et un film de la composition décrite ci-dessus disposé sur celui-ci. Selon un mode de réalisation, le dispositif comprend en outre des électrodes de part et d'autre du film, ledit dispositif étant de préférence un actionneur. L'invention concerne également un procédé de fabrication du dispositif 35 ci-dessus, comprenant une étape de dépôt du film sur le substrat. Selon un mode de réalisation, l'étape du dépôt est une étape d'enduction ou d'impression de la composition sur le substrat. 3031519 5 Selon un mode de réalisation, le procédé de fabrication comprend une étape supplémentaire de dépôt d'électrodes, de préférence par évaporation ou pulvérisation de métal, d'oxyde indium-étain, d'une couche de polymère conducteur, d'encre conductrice à base d'argent, de nanofils d'argent, ou de 5 graphène. La présente invention permet de surmonter les inconvénients de l'état de la technique. Elle fournit plus particulièrement une composition présentant de bonnes propriétés électromécaniques (notamment pour une utilisation dans des actionneurs), ayant un profil éco-toxicologique satisfaisant et ne 10 présentant pas de risque de relargage. Cela est accompli grâce à l'association entre un terpolymère fluoré électroactif et un deuxième polymère compatible avec le terpolymère, présentant une température de transition vitreuse inférieure à celle du terpolymère. 15 Les présents inventeurs ont découvert que cette association permet d'obtenir des propriétés électromécaniques considérablement améliorées (déformation plus élevée sous champ électrique, propriétés électromécaniques étendues sur une large gamme de température) par rapport à celles du terpolymère seul, tout en évitant les problèmes de toxicité 20 ou de relargage rencontrés lorsque des plastifiants de type phtalates sont utilisés. Les propriétés mécaniques (notamment le module d'élasticité) ne sont pas non plus altérées, par rapport aux terpolymères seuls. En particulier, la composition de l'invention offre une facilité de mise en oeuvre, en particulier lors de la fabrication de films ou de dépôts 25 multicouches, du fait de l'absence de relargage de composé. Elle est particulièrement appropriée pour la fabrication d'actionneurs. DESCRIPTION DE MODES DE REALISATION DE L'INVENTION L'invention est maintenant décrite plus en détail et de façon non 30 limitative dans la description qui suit. L'invention repose d'abord sur l'utilisation d'un terpolymère fluoré électroactif. Par « fluoré » on entend un terpolymère comportant des groupements -F. Par « électroactif », on entend un terpolymère susceptible de se déformer sous l'effet d'un champ électrique. 35 De préférence, le terpolymère fluoré est un polymère ferroélectrique relaxeur. Un tel matériau présente un champ coercitif faible (typiquement inférieur à 10 V/pm) et une polarisation rémanente faible (typiquement inférieure à 10 mC/m2) voire nulle. 3031519 6 De préférence, le terpolymère comporte des motifs de fluorure de vinylidène. De préférence encore, le terpolymère est de formule P(VDF-TrFE-X), où VDF représente des motifs de fluorure de vinylidène, TrFE représente des 5 motifs de trifluoroéthylène, et X représente des motifs issus d'un tiers monomère, de préférence un tiers monomère fluoré. De manière plus particulièrement préférée, X représente des motifs issus du CFE (1-chloro-1- fluoroéthylène) ou du CTFE (chlorotrifluoroéthylène). Alternativement, le tiers monomère peut notamment être choisi parmi 10 les alcènes halogénés, notamment les propènes ou éthylènes halogénés, et par exemple parmi les tétrafluoropropènes (notamment le 2,3,3,3- tétrafluoropropène), les chlorotrifluoropropènes (notamment le 2-chloro3,3,3-trifluoropropène), le 1-chloro-2-fluoroéthylène, les trifluoropropènes (notamment le 3,3,3-trifluoropropène), les pentafluoropropènes (notamment 15 le 1,1,3,3,3-pentafluoropropène ou le 1,2,3,3,3-pentafluoropropène), le 1- chloro-2,2-difluoroethylène, le 1-chloro,2-fluoroéthylène, le 1-bromo-2,2- difluoroethylène, le bromotrifluoroéthylène, le fluoroéthylène (ou fluorure de vinyle), le tétrafluoroéthylène et l'hexafluoropropène. Le tiers monomère peut également être un perfluoroalkylvinyléther, de formule générale RrO-CF- 20 CF2, Rf étant un groupement alkyle, de préférence en Cl à C4. Des exemples préférés sont le PPVE (perfluoropropylvinyléther) et le PMVE (perfluorométhylvinyléther). Les terpolymères de l'invention peuvent être produits en utilisant tout procédé connu, tel que la polymérisation en émulsion, la polymérisation en 25 suspension et la polymérisation en solution. L'utilisation du procédé décrit dans le document WO 2010/116105 est particulièrement préférée. Ce procédé permet d'obtenir des polymères de poids moléculaire élevé et de structuration adaptée. Selon un mode de réalisation, la proportion molaire de motifs X dans 30 le terpolymère vaut de 2 à 15 %, de préférence de 3 à 12 %, et de manière plus particulièrement préférée de 5 à 10 %. Selon un mode de réalisation, le rapport molaire des motifs VDF sur les motifs TrFE dans le terpolymère vaut de 80/20 à 50/50, et de préférence de 72/28 à 60/40. 35 Selon un mode de réalisation, la masse molaire moyenne en poids ou poids moléculaire (Mw) du terpolymère vaut de 200 000 à 1 500 000, de préférence de 250 000 à 1 000 000, et plus particulièrement de 300 000 à 700 000. 3 0 3 1 5 1 9 7 Cette dernière peut être ajustée par modification de certains paramètres du procédé, tels que la température dans le réacteur, ou par ajout d'un agent de transfert. La distribution de poids moléculaire peut être estimée par SEC 5 (chromatographie d'exclusion stérique) avec du diméthylformamide (DMF) en tant qu'éluant, avec un ensemble de 3 colonnes de porosité croissante. La phase stationnaire est un gel de styrène-DVB. Le procédé de détection est fondé sur une mesure de l'indice de réfraction, et l'étalonnage est réalisé avec des étalons de polystyrène. L'échantillon est mis en solution à 0,5 g/L 10 dans du DMF et filtré sur un filtre en nylon de 0,45 pm. Le poids moléculaire peut également être évalué par mesure de l'indice de fluidité à 230°C sous une charge de 5 kg selon ASTM D1238 (ISO 1133). Par ailleurs, le poids moléculaire peut également être caractérisé par 15 une mesure de la viscosité en solution selon la norme ISO 1628. La méthyléthylcétone (MEK) est un solvant préféré des terpolymères pour la détermination de l'indice de viscosité. Plus généralement, la composition molaire des terpolymères de l'invention peut être déterminée par divers moyens. Les méthodes classiques 20 d'analyse élémentaire en éléments carbone, fluor et chlore ou brome conduisent à un système de deux ou trois équations indépendantes à deux inconnues indépendantes (par exemple % VDF et % TrFE, avec % X = 100 (% VDF + % TrFE)), qui permet de calculer sans ambiguïté la composition massique des polymères, d'où l'on déduit la composition molaire. 25 On peut également mettre en oeuvre les techniques de RMN multi- noyaux, ici proton (1H) et fluor (19F), par analyse d'une solution du polymère dans un solvant deutéré approprié. Le spectre RMN est enregistré sur un spectromètre RMN-FT équipé d'une sonde multi-nucléaire. On repère alors les signaux spécifiques donnés par les différents monomères dans les 30 spectres réalisés selon l'un ou l'autre noyaux. Ainsi, par exemple, l'unité TrFE (CFH=CF2) donne en RMN du proton un signal spécifique caractéristique du groupement CFH (à environ 5 ppm). Il en est de même pour les groupements CH2 du VDF (massif centré à 3 ppm). L'intégration relative des deux signaux donne l'abondance relative des deux monomères, 35 c'est-à-dire le rapport molaire VDF / TrFE. La combinaison des intégrations relatives des différents signaux obtenus en RMN du proton et en RMN du fluor conduit à un système 3031519 8 d'équations dont la résolution conduit à l'obtention des concentrations molaires des différentes unités monomériques. Il est enfin possible de combiner l'analyse élémentaire, par exemple pour les hétéroatomes comme le chlore ou le brome, et l'analyse RMN. C'est 5 ainsi que la teneur en CTFE ou en CFE peut être déterminée par une mesure de la teneur en chlore par analyse élémentaire. L'homme du métier dispose ainsi d'une palette de méthodes ou de combinaison de méthodes lui permettant de déterminer sans ambiguïté et avec la précision nécessaire la composition des terpolymères de l'invention. 10 L'invention repose ensuite sur l'utilisation d'un deuxième polymère, compatible avec le terpolymère et présentant une température de transition vitreuse inférieure à celle du terpolymère. Par « compatible » on entend que le mélange des deux polymères forme une phase homogène avec une température de transition vitreuse 15 unique. La température de transition vitreuse des polymères de l'invention peut être mesurée par calorimétrie différentielle à balayage, par exemple selon la norme ASTM E1356. Ainsi, de préférence la température de transition vitreuse du deuxième 20 polymère est inférieure d'au moins 5°C, ou d'au moins 10°C, ou d'au moins 15°C, ou d'au moins 20°C, à la température de transition vitreuse du terpolymère. Selon un mode de réalisation, la température de transition vitreuse du terpolymère peut valoir de 10 à -50°C, de préférence de 0 à -40 °C et plus 25 particulièrement de -10 à -40°C (par exemple environ -20°C). Selon un mode de réalisation, la température de transition vitreuse du deuxième polymère peut être inférieure à -20°C, de préférence inférieure à -30°C et plus particulièrement inférieure à -40 °C. Par exemple, elle peut valoir de -100°C à -0°C, de préférence de -100°C à -40°C. 30 De manière préférée, le deuxième polymère n'est pas fluoré. De manière préférée, le deuxième polymère n'est pas un polymère ferroélectrique. De manière préférée, le deuxième polymère n'est pas un polymère électroactif. 35 De manière préférée, le deuxième polymère est un polymère polaire. De manière préférée, le deuxième polymère est un polymère non-cristallin. On peut considérer que les polymères pour lesquels une mesure de calorimétrie différentielle à balayage révèle un phénomène endothermique 3 0 3 1 5 1 9 9 assimilable à une fusion d'enthalpie inférieur à 5 J/g sont des polymères non-cristallins. Le deuxième polymère peut notamment être un polyester. De préférence il s'agit d'un polyadipate, d'un polyglutarate ou d'un polysébaçate. 5 Le poids moléculaire du deuxième polymère est de préférence supérieur ou égal à 500, ou à 2000 ou à 5000. Il est de préférence inférieur ou égal à 700000, et plus particulièrement inférieur ou égal à 20000. La composition de l'invention comprend au moins un terpolymère tel que décrit ci-dessus (éventuellement deux ou plusieurs de ceux-ci), et au 10 moins un deuxième polymère tel que décrit ci-dessus (éventuellement deux ou plusieurs de ceux-ci). Cette composition peut également comporter un solvant (auquel cas il peut s'agir d'une composition adaptée à être déposée sur un substrat par exemple). Alternativement, elle peut être dépourvue de solvant (une telle 15 composition pouvant par exemple être obtenue à partir de la précédente par évaporation du solvant, par exemple après dépôt sur un substrat). A titre de solvant approprié, on peut notamment utiliser le tétrahydrofurane, la méthyl éthyl cétone, le diméthylformam ide, le diméthylacetam ide, la tétraméthylurée, le diméthylsulfoxide, le 20 triméthylphosphate, la N-méthyl-2-pyrrolidone, l'acétone, la méthyl isobutyl cétone, les éthers de glycol, les glycol éther esters, le N-butyl acétate, la cyclohexanone, l'alcool diacétone, la diisobutylcétone, l'éthyl acéto acétate, le butyrolactone, l'isophorone, le triéthylphosphate, le carbitol acétate, le carbonate de propylène et le glycéryl triacétate. 25 La composition de l'invention peut également comprendre un ou plusieurs polymères supplémentaires, tels que des copolymères fluorés ferroélectriques (par exemple le P(VDF-TrFE)) ou non (par exemple P(VDFCTFE), P(VDF-HFP)). La composition de l'invention peut également comprendre un ou 30 plusieurs additifs, notamment choisis parmi les plastifiants, les sels et les ignifugeants. De manière préférée, la composition selon l'invention est dépourvue de composé de type phtalate. Le terpolymère fluoré électroactif et le deuxième polymère sont 35 avantageusement présents dans un rapport massique terpolymère : deuxième polymère de 50:50 à 99:1, de préférence de 70:30 à 95:5, de manière plus particulièrement préférée de 80:20 à 90:10. 3031519 10 Lorsque la composition comprend un solvant, celui-ci peut être de préférence présent dans une proportion massique d'au moins 50 %, de préférence d'au moins 80 %, de manière plus particulièrement préférée d'au moins 95 %, voire d'au moins 99 %. 5 La composition de l'invention peut être fabriquée en dissolvant ses différents composés dans un solvant (notamment tel que décrit ci-dessus). Il est préféré de dissoudre le terpolymère dans le solvant avant le deuxième polymère. Eventuellement, le solvant peut ensuite être évaporé. Alternativement, la composition peut être fabriquée en voie fondue, en 10 l'absence de solvant. L'invention fournit notamment des films fabriqués à partir de compositions selon l'invention et déposés sur un substrat. Le substrat peut, par exemple, être un substrat polymérique, tel qu'un substrat de poly(téréphtalate d'éthylène) ou de polyéthylène naphthalate, ou bien encore 15 un substrat du papier, du verre ou du silicium. De préférence, le film est déposé en voie solvant ou fondue ; puis séché et recuit pour le cristalliser (par chauffage à une température inférieure à la température de fusion de la composition, pendant une durée supérieure ou égale à 1 minute). 20 L'invention fournit également des structures multicouches, comportant au moins un film de composition de l'invention et des électrodes de part et d'autre. De telles structures peuvent notamment être réalisées : - par enduction de la composition sur un substrat, évaporation du 25 solvant, recuit et dépôt d'électrodes par évaporation ou pulvérisation de dépôt métallique, d'oxyde indium-étain (ITO), dépôt d'une couche de polymère conducteur, dépôt d'une couche conductrice à partir d'encres conductrices à base d'argent, de nanofils d'argent, ou de graphène... ; ou bien 30 - par impression de la composition sur un substrat, par exemple par sérigraphie, héliogravure, offset..., puis recuit et dépôt d'électrodes par évaporation ou pulvérisation de dépôt métallique, d'oxyde indium-étain (ITO), dépôt d'une couche de polymère conducteur, dépôt d'une couche conductrice à partir d'encres conductrices à 35 base d'argent, de nano-fils d'argent... Ces structures multicouches peuvent ainsi fournir des actionneurs. D'autres objets pouvant être réalisés grâce aux compositions de l'invention comprennent des fibres, des filaments, des câbles et des fibres 303 1 5 1 9 11 muticomposants, incluant une âme centrale conductrice réalisés par voie solvant ou par extrusion. EXEMPLES 5 Les exemples suivants illustrent l'invention sans la limiter. Afin de caractériser les propriétés électromécaniques des polymères, 15% en poids de polymère(s) électroactif(s) sont dissouts dans de la méthyléthyl-cétone, dans un ballon chauffant surmonté d'une colonne réfrigérée. Le mélange est effectué sous reflux à 80°C, sous agitation magnétique. Après 10 dissolution complète, la solution est filtrée à 1 pm. La solution est ensuite déposée sous atmosphère contrôlé, par enduction, sur une plaque de verre. Le solvant est laissé à évaporer pendant 12 heures. Les films obtenus sont ensuite portés à 80°C dans un four pour éliminer les traces de solvant. Les films sont ensuite recuits à 115°C pendant 1 heure. 15 Des films sont ensuite placés à température ambiante, le relargage de composés volatils est examiné visuellement et par toucher après 12 heures. Des films sont recouverts d'électrodes par évaporation sous vide d'or. Leurs propriétés diélectriques sont mesurées par spectroscopie d'impédance. Leurs propriétés mécaniques sont mesurées par analyse 20 mécanique dynamique. Afin de mesurer les propriétés électromécaniques, les films électrodes sont fixés sur des substrats flexibles de polytéréphtalate d'éthylène de 100 pm grâce à un adhésif (Scotch 3M ATG 924). Les multicouches ainsi réalisés sont ensuite laminés pendant 15 minutes grâce à une lamineuse D&K 25 4468H. Les films sont ensuite fixés sur des supports. Chaque face de film est reliée à un pôle d'un générateur de tension électrique variable (Trek 609D-6). Lorsque l'échantillon est soumis à une tension électrique, sa déflection est mesurée grâce à un capteur de déformation laser (BAUMER CH8501). La déformation longitudinale du film 531(E) de polymère est calculée à partir 30 des propriétés mécaniques des différentes couches et de la géométrie des échantillons. Dans l'exemple 1, le polymère utilisé est un terpolymère P(VDF-TrFECTFE) de composition molaire 61,0 / 30,1 / 8,9. L'exemple 2 est semblable à l'exemple 1, à ceci près qu'à la fin de la 35 dissolution du polymère, on ajoute 15 % en poids par rapport au polymère de polymère polaire non cristallin de type polyester (Palamoll 652 / BASF). 3031519 12 Dans l'exemple 3, il est procédé comme pour l'exemple 1, mais à la fin de la dissolution du polymère, on ajoute 15 % en poids par rapport au polymère de plastifiant non polymérique diéthyl-hexyl phtalate. Ce plastifiant est classifié cancérogène, mutagène et reprotoxique. 5 S31 (10 V/pm) Relargage Profil éco- % après 12 h toxicologique Exemple 1 (comparatif) 0,0025 Aucun Bon Exemple 2 0,2 Aucun Bon (invention) Exemple 3 (comparatif) 0,4 Elevé Mauvais On constate que l'exemple correspondant à l'invention permet d'obtenir des films et des dispositifs sans relargage, à bon profil écotoxicologique et aux propriétés électromécaniques à faible champ 10 améliorées. REVENDICATIONS1. Composition comprenant : - au moins un terpolymère fluoré électroactif, et - au moins un deuxième polymère compatible avec le terpolymère fluoré électroactif, et présentant une température de transition vitreuse inférieure à celle du terpolymère fluoré électroactif. 2. Composition selon la revendication 1, dans laquelle le deuxième polymère présente une température de transition vitreuse inférieure d'au moins 5°C, de préférence d'au moins 10°C, ou d'au moins 15°C, ou d'au moins 20°C, à celle du terpolymère fluoré électroactif. 3. Composition selon l'une quelconque des revendications 1 ou 2, dans laquelle la température de transition vitreuse du terpolymère fluoré électroactif vaut de -50°C à +10°C, de préférence de -40°C à 10°C ; et/ou la température de transition vitreuse du deuxième polymère vaut de -100°C à -0°C, de préférence de -100°C à -40°C. 4. Composition selon l'une quelconque des revendications 1 ou 3, dans laquelle le terpolymère fluoré électroactif est un terpolymère de fluorure de vinylidène, de trifluoroéthylène et d'un tiers monomère. 5. Composition selon la revendication 4, dans laquelle le tiers monomère est le chlorofluoro-1,1-éthylène ou le chlorotrifluoroéthylène. 6. Composition selon l'une quelconque des revendications 1 à 5, dans laquelle le deuxième polymère est un polyester, de préférence choisi parmi les polyadipates, les polyglutarates et les polysébaçates. 7. Composition selon l'une quelconque des revendications 1 à 6, dans laquelle le terpolymère fluoré électroactif et le deuxième polymère sont présents dans un rapport massique de 50:50 à 99:1, de préférence de 70:30 à 95:5, de manière plus particulièrement préférée de 80:20 à 90:10. 3031519 14 8. Composition selon l'une quelconque des revendications 1 à 7, comprenant au moins un solvant, de préférence choisi parmi le tétrahydrofurane, la méthyl éthyl cétone, le diméthylformamide, le 5 diméthylacetamide, la tétraméthylurée, le diméthylsulfoxide, le triméthylphosphate, la N-méthyl-2-pyrrolidone, l'acétone, la méthyl isobutyl cétone, les éthers de glycol, les glycol éther esters, le N-butyl acétate, la cyclohexanone, l'alcool diacétone, la diisobutylcétone, l'éthyl acéto acétate, le butyrolactone, l'isophorone, le 10 triéthylphosphate, le carbitol acétate, le carbonate de propylène et le glycéryl triacétate. 9. Composition selon l'une quelconque des revendications 1 à 8, dans laquelle : 15 - le terpolymère fluoré électroactif présente un poids moléculaire de 200 000 à 1 500 000, de préférence de 250 000 à 1 000 000, plus particulièrement de 300 000 à 700 000 ; et/ou - le deuxième polymère présente un poids moléculaire de 500 à 700 000, de préférence de 2 000 à 100 000, et plus 20 particulièrement de 5 000 à 20 000. 10. Composition selon l'une quelconque des revendications 1 à 9, comprenant également un copolymère fluoré, notamment ferroélectrique, de préférence choisi parmi les copolymères de fluorure 25 de vinylidène et de trifluoroéthylène, de fluorure de vinylidène et de chlorotrifluoroéthylène, de fluorure de vinylidène et de tétra fluoroéthylène, et de fluorure de vinylidène et d'hexafluoropropylène. 11. Procédé de fabrication d'une composition selon l'une 30 quelconque des revendications 1 à 10, comprenant une étape de mélange du terpolymère fluoré électroactif avec le deuxième polymère. 12. Procédé de fabrication selon la revendication 11, dans lequel le 35 mélange est effectué dans un solvant, de préférence choisi parmi le tétrahydrofurane, la méthyl éthyl cétone, le diméthylformamide, le diméthylacetamide, la tétraméthylurée, le diméthylsulfoxide, le triméthylphosphate, la N-méthyl-2-pyrrolidone, l'acétone, la méthyl isobutyl cétone, les éthers de glycol, les glycol éther esters, le N-butyl 3031519 15 acétate, la cyclohexanone, l'alcool diacétone, la diisobutylcétone, l'éthyl acéto acétate, le butyrolactone, l'isophorone, le triéthylphosphate, le carbitol acétate, le carbonate de propylène et le glycéryl triacétate ; de préférence en dissolvant le terpolymère fluoré 5 électroactif puis le deuxième polymère dans le solvant. 13. Dispositif comprenant un substrat, et un film de la composition selon l'une des revendications 1 à 10 disposé sur celui-ci. 10 14. Dispositif selon la revendication 13, comprenant en outre des électrodes de part et d'autre du film, ledit dispositif étant de préférence un actionneur. 15. Procédé de fabrication du dispositif selon l'une quelconque des 15 revendications 13 ou 14, comprenant une étape de dépôt du film sur le substrat. 16. Procédé de fabrication du dispositif selon la revendication 15, dans lequel l'étape du dépôt est une étape d'enduction ou 20 d'impression de la composition sur le substrat. 17. Procédé de fabrication du dispositif selon l'une quelconque des revendications 15 ou 16, comprenant une étape supplémentaire de dépôt d'électrodes, de préférence par évaporation ou pulvérisation de 25 métal, d'oxyde indium-étain, d'une couche de polymère conducteur, d'encre conductrice à base d'argent, de nanofils d'argent, ou de graphène. 30